СПОСОБ ПОЛУЧЕНИЯ МЕТАЛЛ-ТЕРЕФТАЛАТНЫХ ПОЛИМЕРОВ

1. Способ получения металл-терефталатного полимера из сложного полиэфирэтилентерефталата, включающий получение указанного металл-терефталатного полимера по реакции указанного сложного полиэфирэтилентерефталата с, по меньшей мере, одним материалом, выбранным из группы, включающей поливалентный металл и соединение металла, в первой реакционной зоне, которая обеспечивает безводную среду расплава, при температурах между точкой плавления сложного полиэфирэтилентерефталата и температурой, при которой металл-терефталатный полимер разлагается.
2. Способ по п.1, включающий достижение указанных температур при скорости от приблизительно 10°С в мин до 100°С в мин.
3. Способ по п.2, включающий часть указанной скорости повышения температуры реакции, составляющую от приблизительно 5% до 50% указанного времени реакции.
4. Способ по п.1, включающий реакцию, протекающую от приблизительно 15 до 315 мин.
5. Способ по п.1, включающий реакцию, протекающую от приблизительно 25 до 65 мин.
6. Способ по п.1, включающий обеспечение указанного соединения металла в форме гидроксида металла.
7. Способ по п.1, включающий выбор металла из группы, состоящей из Mg и Ca.
8. Способ по п.1, включающий использование магния в качестве металла.
9. Способ по п.1, включающий использование Fe в качестве указанного металла.
10. Способ по п.1, включающий использование шин пассажирских автомобилей в качестве источника указанного сложного полиэфирэтилентерефталата.
11. Способ по п.10, включающий использование шин пассажирских автомобилей в форме шинной крошки.
2
12. Способ по п.10, включающий добавление Mg в качестве металла и получение Mg(OH) и MgO из него как часть указанного процесса пиролиза.
13. Способ по п.10, включающий добавление соединений металла и осуществление его взаимодействия со сложным полиэфирэтилентерефталатом с получением металл-терефталатного полимера.
14. Способ по п.1, включающий добавление металла в форме, выбранной из группы, включающей металл, оксид металла, предшественник оксида металла и карбонат металла.
15. Способ по п.14, включающий получение оксида или гидроксида металла in situ из материала, выбранного из группы, включающей сульфид и металлический материал.
16. Способ по п.1, включающий создание указанным способом кристаллического металл-терефталатного полимерного материала.
17. Способ по п.16, включающий создание металл-терефталатного полимера в виде удлиненных хрупких кристаллов.
18. Способ по п.17, включающий добавление технического углерода в указанную реакцию, с целью дополнительного снижения размера кристаллов металл-терефталатного полимера, образующихся в ходе реакции.
19. Способ по п.1, включающий реакцию, предусматривающую использование технического углерода из шинной крошки для содействия реакции и последующего образования кристаллов.
20. Способ по п.1, включающий осуществление способа при температуре от приблизительно от 400°С до 600°С.
21. Способ по п.1, включающий осуществление способа при температуре от приблизительно от 450°С до 500°С.
22. Способ по п.1, включающий осуществление способа при температуре ниже 520°С
23. Способ по п.1, включающий осуществление реакции при давлении от приблизительно от 5 фунт/кВ дюйм до 30 фунт/кВ дюйм.
24. Способ по п.1, включающий осуществление реакции при давлении от приблизительно от 10 фунт/кВ дюйм до 15 фунт/кВ дюйм.
25. Способ по п.1, включающий инициирование реакции в первой реакционной зоне и завершение реакции во второй реакционной зоне.
26. Способ по п.25, включающий инжекцию кислорода во вторую реакционную зону.
27. Способ по п.1, включающий использование указанного способа в виде непрерывного процесса.
28. Способ по п.1, включающий использование способа в виде периодического процесса.
29. Способ по п.26, включающий осуществление введения кислорода во вторую реакционную зону противотоком относительно направления, в котором материалы поступают во вторую реакционную зону из первой реакционной зоны.
30. Способ по п.26, включающий введение кислорода в воздухе, и введение кислорода служит для нагрева второй реакционной зоны, чтобы осуществить взаимодействие с остаточными фрагментами сложного полиэфирэтилентерефталата и удалить другие фрагменты сложного полиэфирэтилентерефталата из продуктов реакции.
31. Способ по п.26, включающий осуществление инжекции кислорода в воздухе с обеспечением энергии из реакции с остаточными фрагментами сложного полиэфирэтилентерефталата.
32. Способ по п.29, включающий осуществление введения воздуха, охлаждающего продукт реакции, вследствие противотока воздуха к выходящему продукту.
33. Способ по п.32, включающий введение пара во вторую реакционную зону наряду с воздухом для охлаждения продуктов реакции и содействия реакции, с объемной скоростью, которая составляет приблизительно 10% и 100% объединенных скоростей воздуха и азота.
34. Способ по п.1, включающий первую реакционную зону, нагретую со скоростью приблизительно от приблизительно 10°С в мин до 100°С в мин, и обеспечение удержания температуры в интервале от приблизительно 270°С до 380°С.
35. Способ по п.34, включающий обеспечение времени удержания в первой реакционной зоне от приблизительно 10 мин до 300 мин.
36. Способ по п.34, включающий время удержания, составляющее от приблизительно 15 мин до приблизительно 120 мин.
37. Способ по п.34, включающий время удержания, составляющее от приблизительно 20 мин до 60 мин.
38. Способ по п.25, включающий доставку продукта реакции пиролиза во вторую реакционную зону в виде свободнотекучего полутвердого вещества.
39. Способ по п.1, включающий использование в качестве источника сложного полиэфирэтилентерефталата по меньшей мере одного материала, выбранного из группы, включающей бутылки из сложного полиэфирэтилентерефталата и волокна из сложного полиэфирэтилентерефталата.
3
4
2
40. Способ по п.8, включающий использование в качестве источника металла по меньшей мере одного материала, выбранного из группы, включающей Mg, MgO, MgCO, MgSO и Mg(OH).
41. Способ по п.25, включающий завершение получения и очистку металл-терефталатного полимера во второй реакционной зоне.
42. Способ по п.38, включающий поступление продукта реакции во вторую реакционную зону при температуре от приблизительно 350°С до 400°С.
43. Способ по п.41, включающий возвращение непрореагировавших фрагментов сложного полиэфирэтилентерефталата из второй реакционной зоны в первую реакционную зону с газами из второй реакционной зоны.
44. Способ по п.25, включающий возвращение из второй реакционной зоны в первую реакционную зону воздуха, использованного для нагревания второй реакционной зоны.
45. Способ по п.30, включающий использование шнека (транспортера) во второй реакционной зоне для регулирования времени нахождения и перемещения продукта реакции противотоком к инжектируемому воздуху.
46. Способ по п.1, включающий мониторинг сложного полиэфирэтилентерефталата и металл-терефталатного полимера в продукте реакции методом термогравиметрического анализа с определением частоты получаемого в результате реакции металл-терефталатного полимера.